(57)【要約】  絶縁性基板を薄型化でき、絶縁性基板の製作時、抵抗器の製作時及び基板の実装時の割れの発生が抑制可能であり、また、絶縁性基板を生体適合性を考慮した材料で構成して医療機器の安全性を高める抵抗器及び温度センサを提供する。  抵抗器１は、曲げ強度が６９０ＭＰａ以上で、かつ厚み寸法が１０μｍ〜１００μｍの絶縁性基板２と、前記絶縁性基板２上に形成された抵抗膜４と、前記抵抗膜４に電気的に接続された少なくとも一対の電極層３ａ、３ｂと、前記抵抗膜４が形成された領域を覆うとともに、前記電極層３ａ、３ｂの少なくとも一部が露出するように露出部３１ａ、３１ｂを形成する保護膜５とを備えている。
2017047512.tif 000002
【特許請求の範囲】
【請求項１】
曲げ強度が６９０ＭＰａ以上で、かつ厚み寸法が１０μｍ〜１００μｍの絶縁性基板と、
前記絶縁性基板上に形成された抵抗膜と、
前記抵抗膜に電気的に接続された少なくとも一対の電極層と、
前記抵抗膜が形成された領域を覆うとともに、前記電極層の少なくとも一部が露出するように露出部を形成する保護膜と、
を具備することを特徴とする抵抗器。
【請求項２】
前記絶縁性基板は、セラミック材料で形成されていることを特徴とする請求項１に記載の抵抗器。
【請求項３】
前記絶縁性基板は、単結晶材料で形成されていることを特徴とする請求項１に記載の抵抗器。
【請求項４】
前記セラミック材料の焼成後の平均粒径は、０．１μｍ〜４μｍであることを特徴とする請求項２に記載の抵抗器。
【請求項５】
前記セラミック材料の焼成後のボイド率は、３％以下であることを特徴とする請求項２又は請求項４に記載の抵抗器。
【請求項６】
前記セラミック材料は、ジルコニア、窒化ケイ素、アルミナ又はこれらの少なくとも１種の混合物であることを特徴とする請求項２、請求項４又は請求項５に記載の抵抗器。
【請求項７】
前記単結晶材料はサファイアであって、その結晶軸の方向は、Ｃ軸に垂直又は平行であることを特徴とする請求項３に記載の抵抗器。
【請求項８】
前記電極層の露出部と接続され、前記絶縁性基板の端部を覆うように形成された一対の外部電極を具備することを特徴とする請求項１乃至請求項７のいずれか一に記載の抵抗器。
【請求項９】
フレキシブル配線基板と、
このフレキシブル配線基板に搭載された前記請求項１乃至請求項８のいずれか一に記載の前記絶縁性基板が生体適合性を有する材料で形成された抵抗器と、
を具備することを特徴とする温度センサ。
【請求項１０】
フレキシブル配線基板と、
このフレキシブル配線基板に搭載され、前記絶縁性基板が外部に露出していることを特徴とする前記請求項９に記載の抵抗器と、
を具備することを特徴とする温度センサ。
【発明の詳細な説明】
【技術分野】
【０００１】
本発明は、薄型化が達成可能な抵抗器及び温度センサに関する。
【背景技術】
【０００２】
移動体通信端末やパソコン等の情報通信機器をはじめ、ウエアラブル機器、医療機器、民生用機器、自動車用電装機器等の電子機器には、抵抗器として感熱抵抗素子等の電子部品が用いられている。
近時、このような電子機器の薄型化が要望されており、電子機器の厚み寸法の制約がある中で、電子部品の薄型化の開発が行われている。【０００３】
例えば、基板内実装用のチップ抵抗器にあっては、特許文献１には、厚み寸法が５０μｍ〜３００μｍのセラミック基板を使用した薄膜サーミスタが記載されている。特許文献２には、厚み寸法が６０μｍ〜１５０μｍのチップ抵抗器が記載されている。一方、特許文献３には、絶縁性基板の厚み寸法が３０μｍ〜１００μｍのセラミック基板を用いるとチップ部品の作製時に基板が割れる問題点が指摘されている。したがって、仮に特許文献２の厚み寸法が６０μｍのチップ抵抗器ができたとしても、基板が割れる虞があり、基板実装時の割れ等の問題が発生して極めて信頼性の低い製品となっていた。【０００４】
このようなことから、厚み寸法が１００μｍ以下の極薄の基板を用いてチップ部品の作製時に基板が割れないようにし、安定性や耐熱性等の信頼性の高いセラミック材料等で形成された絶縁性基板を用いてチップ抵抗器及び感熱抵抗器を作製することが望まれている。【０００５】
一方、生体情報をモニタするウエアラブル機器及び医療機器であるカテーテル等に用いられる抵抗器及び感熱抵抗器では、これらが生体内に露出する危険性が高い場合、使用する材料について生体適合性を考慮した材料で構成することが求められている。【０００６】
感熱抵抗器の一部が生体適合性を有する材料で構成されていると、生体に直接接触することが可能となり、生体の正確な温度検知が可能となる効果が期待できる。
【先行技術文献】
【特許文献】
【０００７】
【特許文献１】特許第４８７１５４８号公報
【特許文献２】特許第５６６３８０４号公報
【特許文献３】特開平４−６８０４号公報
【特許文献４】特開２００４−１４０２８５号公報
【発明の概要】
【発明が解決しようとする課題】
【０００８】
しかしながら、セラミック材料で形成された絶縁性基板の場合、硬くて脆く、絶縁性基板を薄型化すると、絶縁性基板を作製するときの研磨工程や抵抗器を作製する工程で絶縁性基板が割れてしまう虞が生じ、歩留まりが低下するという問題が発生する。さらに、絶縁性基板の基板（回路基板）への実装時に割れ等の不具合が発生する虞がある。【０００９】
したがって、例えば、絶縁性基板の厚み寸法を１００μｍ以下の薄型に作製するのは技術的に困難であり、割れが抑制でき強度の高い絶縁性基板の材料の選定が重要な課題となっている。【００１０】
本発明は、上記課題に鑑みてなされたもので、絶縁性基板を薄型化でき、絶縁性基板の製作時、抵抗器の製作時及び基板の実装時の割れの発生が抑制可能な抵抗器及び温度センサを提供することを目的とする。【００１１】
また、生体情報をモニタするウエアラブル機器及び医療機器であるカテーテル等に用いられる抵抗器及び温度センサにあっては、生体適合性を考慮した材料で構成して医療機器の安全性を高めることを目的とする。【００１２】
さらに、生体適合性を有する材料で抵抗器の一部を構成することで生体に直接接触が可能となり生体の正確な温度検知が可能となる温度センサを提供することを目的とする。
【課題を解決するための手段】
【００１３】
請求項１に記載の抵抗器は、曲げ強度が６９０ＭＰａ以上で、かつ厚み寸法が１０μｍ〜１００μｍの絶縁性基板と、前記絶縁性基板上に形成された抵抗膜と、前記抵抗膜に電気的に接続された少なくとも一対の電極層と、前記抵抗膜が形成された領域を覆うとともに、前記電極層の少なくとも一部が露出するように露出部を形成する保護膜と、を具備することを特徴とする。【００１４】
かかる発明によれば、絶縁性基板を薄型化でき、割れの発生が抑制できる。なお、抵抗器は、特性にかかわらず抵抗膜を備えていればよく、単に電気的な抵抗を有するもの、負の温度係数又は正の温度係数を有するサーミスタ等が含まれる。
請求項２に記載の抵抗器は、請求項１に記載の抵抗器において、前記絶縁性基板は、セラミック材料で形成されていることを特徴とする。
請求項３に記載の抵抗器は、請求項１に記載の抵抗器において、前記絶縁性基板は、単結晶材料で形成されていることを特徴とする。
請求項４に記載の抵抗器は、請求項２に記載の抵抗器において、前記セラミック材料の焼成後の平均粒径は、０．１μｍ〜４μｍであることを特徴とする。
請求項５に記載の抵抗器は、請求項２又は請求項４に記載の抵抗器において、前記セラミック材料の焼成後のボイド率は、３％以下であることを特徴とする。【００１５】
請求項６に記載の抵抗器は、請求項２、請求項４又は請求項５に記載の抵抗器において、  前記セラミック材料は、ジルコニア、窒化ケイ素、アルミナ又はこれらの少なくとも１種の混合物であることを特徴とする。【００１６】
請求項７に記載の抵抗器は、請求項３に記載の抵抗器において、前記単結晶材料はサファイアであって、その結晶軸の方向は、Ｃ軸に垂直又は平行であることを特徴とする。【００１７】
請求項８に記載の抵抗器は、請求項１乃至請求項７のいずれか一に記載の抵抗器において、前記電極層の露出部と接続され、前記絶縁性基板の端部を覆うように形成された一対の外部電極を具備することを特徴とする。【００１８】
請求項９に記載の温度センサは、フレキシブル配線基板と、このフレキシブル配線基板に搭載された前記請求項１乃至請求項８のいずれか一に記載の前記絶縁性基板が生体適合性を有する材料で形成された抵抗器と、を具備することを特徴とする。【００１９】
絶縁性基板における生体適合性を有する材料としては、特定の材料に限定されるものではない。例えば、ジルコニア、アルミナ又はこれらの少なくとも１種の混合物を好適に用いることができる。【００２０】
また、抵抗器のフレキシブル配線基板への実装形式は、格別限定されるものではない。例えば、抵抗器をフレキシブル配線基板の表面に実装したり、フレキシブル配線基板に内蔵して実装することができる。【００２１】
請求項１０に記載の温度センサは、フレキシブル配線基板と、このフレキシブル配線基板に搭載され、前記絶縁性基板が外部に露出していることを特徴とする前記請求項９に記載の抵抗器と、を具備することを特徴とする。
【発明の効果】
【００２２】
本発明によれば、絶縁性基板を薄型化でき、割れの発生が抑制可能な抵抗器及び温度センサを提供することができる。
また、抵抗器及び温度センサを生体適合性を有する材料で構成する場合には、安全性を高めることができとともに生体の正確な温度検知が可能となる。
【図面の簡単な説明】
【００２３】
【図１】本発明の第１の実施形態に係る抵抗器を示す平面図である。
【図２】同抵抗器を示す断面図である。
【図３】絶縁性基板の製造工程の概略を示すフロー図である。
【図４】結晶系の材料についての評価結果を示す表である。
【図５】セラミック材料についての評価結果を示す表である。
【図６】セラミック材料の焼成後の平均粒径と曲げ強度との関係を示すグラフである。
【図７】焼成後のセラミック材料の電子顕微鏡による観察を示す写真である。
【図８】本発明の第２の実施形態に係る抵抗器を示す断面図及び平面図である。
【図９】同第２の実施形態に係る抵抗器を示す断面図及び平面図である。
【図１０】本発明の第３の実施形態に係る温度センサを示す斜視図である。
【図１１】図１０中、Ｙ−Ｙ線に沿う断面図である。
【発明を実施するための形態】
【００２４】
以下、本発明の第１の実施形態に係る抵抗器について図１乃至図７を参照して説明する。図１及び図２は、抵抗器を示し、図３は、絶縁性基板の製造工程の一例を概略的に示している。また、図４乃至図６は、絶縁性基板を薄型化するための評価結果を示し、図７は、絶縁性基板の電子顕微鏡写真の一例を示している。なお、各図では、各部材を認識可能な大きさとするために、説明上、各部材の縮尺を適宜変更している。
図１及び図２に示すように、抵抗器１は、絶縁性基板２と、一対の電極層３ａ、３ｂと、抵抗膜４と、保護膜５とを備えている。
【００２５】
抵抗器１は、本実施形態においては、感熱抵抗素子であり、薄膜サーミスタである。なお、抵抗器は、特性にかかわらず抵抗膜を備えていればよく、単に電気的な抵抗を有するもの、負の温度係数又は正の温度係数を有するサーミスタ等が含まれる。
【００２６】
抵抗器１は、略直方体形状に形成されており、横の寸法が１．０ｍｍ、縦の寸法が０．５ｍｍであり、総厚寸法が４０μｍである。形状及び寸法は、特段制限されるものではなく、用途に応じて適宜選定することができる。
【００２７】
絶縁性基板２は、略長方形状をなしていて、絶縁性のジルコニア、窒化ケイ素、アルミナ又はこれらの少なくとも１種の混合物等のセラミック材料を用いて形成されている。この絶縁性基板２は厚み寸法が５０μｍ以下、具体的には、１０μｍ〜５０μｍ、好ましくは３０μｍ以下に薄型化されて形成されている。また、絶縁性基板２の曲げ強度は６９０ＭＰａ以上であり、セラミック材料の焼成後の平均粒径は０．１μｍ〜４μｍとなっている。
【００２８】
また、ジルコニア及びアルミナとこれらの化合物は、歯科材料としての実績もあり、生体適合性が確認されている材料である。したがって、例えば、生体情報をモニタするウエアラブル機器及び医療機器であるカテーテル等に用いられる抵抗器１における絶縁性基板の生体適合性を有する材料としては、例えば、ジルコニア、アルミナ又はこれらの少なくとも１種の混合物を好適に用いることができる。
【００２９】
なお、詳細を後述するように、絶縁性基板２の厚み寸法が５０μｍ以下となるように製作するための条件として、本発明者は、開発過程において、種々の調査、選定作業を行い、絶縁性基板２の曲げ強度に着目し、曲げ強度が６９０ＭＰａ以上であること、という曲げ強度の値を見出している。
【００３０】
一対の電極層３ａ、３ｂは、絶縁性基板２上に形成されており、抵抗膜４が電気的に接続される部分であり、所定の間隔を有して対向するように配置されている。詳しくは、一対の電極層３ａ、３ｂは、金属薄膜をスパッタリング法によって成膜して形成されるものであり、その金属材料には、白金（Ｐｔ）、金（Ａｕ）、銀（Ａｇ）、パラジウム（Ｐｄ）ルテニウム（Ｒｕ）等の貴金属やこれらの合金、例えば、Ａｇ−Ｐｄ合金等が適用される。
これらの貴金属及びこれらの合金は、歯科材料としての使用されており生体適合性が確認されている。
なお、電極層３ａ、３ｂは、本実施形態においては、抵抗膜４の膜下に形成しているが、抵抗膜４の膜上又は膜中に形成してもよい。
【００３１】
抵抗膜４は、感熱薄膜であり、負の温度係数を有する酸化物半導体からなるサーミスタの薄膜である。抵抗膜４は、前記電極層３ａ及び３ｂの上に、スパッタリング法によって成膜して電極層３ａ及び３ｂを跨ぐように形成され、電極層３ａ及び３ｂと電気的に接続されている。
【００３２】
抵抗膜４は、マンガン（Ｍｎ）、ニッケル（Ｎｉ）、コバルト（Ｃｏ）、鉄（Ｆｅ）等の遷移金属元素の中から選ばれる２種あるいはそれ以上の元素から構成され、スピネル構造を有する複合金属酸化物を主成分として含むサーミスタ材料で構成される。また、特性向上等のために副成分が含有されていてもよい。主成分、副成分の組成及び含有量は、所望の特性に応じて適宜決定することができる。
【００３３】
抵抗器を生体情報をモニタするウエアラブル機器及び医療機器であるカテーテル等に使用する場合、抵抗膜の材料は生体適合性の確認された貴金属を使用することが望ましい。
【００３４】
この場合、抵抗膜としての金属材料には、白金（Ｐｔ）、金（Ａｕ）、銀（Ａｇ）、パラジウム（Ｐｄ）ルテニウム（Ｒｕ）等の貴金属やこれらの合金、例えば、Ａｇ−Ｐｄ合金等が適用される。また、酸化物の場合は、貴金属の酸化物である酸化ルテニウム等を用いることができる。
【００３５】
抵抗膜が感熱薄膜の場合には、その材料としては、貴金属の白金（Ｐｔ）、セラミック半導体の炭化ケイ素（ＳｉＣ）、窒化ケイ素（ＳｉＮ）及びこれらの混合物等を用いることができる。
【００３６】
保護膜５は、抵抗膜４が形成された領域を覆うとともに、前記電極層３ａ、３ｂの少なくとも一部が露出するように露出部３１ａ、３１ｂを形成して電極層３ａ、３ｂを覆っている。保護膜５は、二酸化ケイ素、窒化ケイ素等をスパッタリング法によって成膜して形成したり、鉛ガラス、ホウケイ酸ガラス及びホウケイ酸鉛ガラス等を印刷法によって形成したりすることができる。
【００３７】
抵抗器を生体情報をモニタするウエアラブル機器及び医療機器であるカテーテル等に使用する場合、保護膜の材料は生体適合性を有するガラスを使用することが望ましい。生体適合を有するガラスとしては、リン酸カルシウムガラス等がある。また、有害な鉛（Ｐｂ）やカドミウム（Ｃｄ）を含まないガラスが望ましい。
次に、上記絶縁性基板２の製造工程の一例について図３を参照して説明する。図３は、製造工程の概略を示すフロー図である。
【００３８】
図３に示すように、絶縁性基板２の製造工程は、セラミック粉末を一定比率で配合し混合する工程（原料調合工程（Ｓ１））、原料を酸化させ本焼成より低い温度で焼成する工程（仮焼工程（Ｓ２））、原料を所定の粒径に粉砕する工程（粉砕工程（Ｓ３））、粉砕された原料と少量の液体を混ぜスラリー状とする工程（混練工程（Ｓ４））、グリーンシートを形成する工程（シート成形工程（Ｓ５））、グリーンシートを乾燥する工程（乾燥工程（Ｓ６））、グリーンシートをワークサイズに切断する工程（シートカット工程（Ｓ７））、切断されたセラミック材料を加熱する工程（焼成工程（Ｓ８））、焼成されたセラミック材料を研磨して所定の厚み寸法の基板に形成する工程（研削工程（Ｓ９））、寸法や欠けの有無等を検査する工程（検査工程（Ｓ１０））を備えている。
【００３９】
ここで、焼成工程（Ｓ８）後のセラミック材料の平均粒径は、０．１μｍ〜４μｍとなっており、研削工程（Ｓ９）における研磨後の基板の厚み寸法は、１０μｍ〜５０μｍとなっている。
【００４０】
なお、上記各工程は、格別限定されるものではなく、絶縁性基板２において、焼成後の平均粒径が０．１μｍ〜４μｍ、厚み寸法が１０μｍ〜５０μｍに形成できればよい。
【００４１】
続いて、図４乃至図６において、薄型化でき、割れの発生が抑制可能な絶縁性基板２を製作するための評価結果について説明する。図４は、結晶系の材料の評価結果を示す表であり、図５は、セラミック材料の評価結果を示す表である。図６は、セラミック材料において、粒径と曲げ強度との関係を示すグラフである。
【００４２】
（実施例１）図４は、結晶系の材料について厚み寸法が５０μｍの絶縁基板の製作が可能か否かの評価結果を示している。数ある試料の中で、種々観察し測定した主な結果を試料Ｎｏ．１〜Ｎｏ．５として示している。
【００４３】
図４に示すように、Ｎｏ．４及びＮｏ．５の試料が厚み寸法５０μｍの絶縁基板の製作が可能との評価結果を得ている。Ｎｏ．４は、サファイアであり、結晶状態が単結晶で、結晶軸の方向がＣ軸に垂直である。また、このサファイアの曲げ強度は、６９０ＭＰａとなっている。Ｎｏ．５は、同じく、サファイアであり、結晶状態が単結晶で、結晶軸の方向がＣ軸に平行である。また、このサファイアの曲げ強度は、１０３５ＭＰａとなっている。
【００４４】
このような評価結果により、曲げ強度が６９０ＭＰａ以上の値であれば、厚み寸法が５０μｍ以下の絶縁基板の製作が可能であることが確認できた。具体的には、本発明者は、曲げ強度が６９０ＭＰａのサファイアを用いて３０μｍの絶縁基板を製作し、この基板を使用して抵抗器を製作することに成功した。
また、サファイアに関しても成分はアルミナと同じであるので生体適合性が確認された材料である。
【００４５】
（実施例２）図５は、セラミック材料について厚み寸法が５０μｍの絶縁基板の製作が可能か否かの評価結果を示している。試料Ｎｏ．１〜Ｎｏ．６の６つの試料を示している。
【００４６】
図５に示すように、Ｎｏ．４、Ｎｏ．５及びＮｏ．６の試料が厚み寸法５０μｍの絶縁基板の製作が可能との評価結果を得ている。Ｎｏ．４は、窒化ケイ素であり、焼成後の平均粒径が２μｍで、曲げ強度は９００ＭＰａである。Ｎｏ．５は、ジルコニアであり、焼成後の平均粒径が０．５μｍで、曲げ強度は１２００ＭＰａである。Ｎｏ．６は、サイアロンであり、曲げ強度は８８０ＭＰａである。
【００４７】
このような評価結果により、実施例１の評価結果を踏まえ、同様に、曲げ強度が６９０ＭＰａ以上の値であれば、厚み寸法が５０μｍ以下の絶縁基板の製作が可能であることが確認できた。
【００４８】
この場合、図６に示すように、曲げ強度と焼成後の平均粒径とは、相関関係にあることが分かる。すなわち、焼成後の平均粒径が小さくなれば曲げ強度は高まる結果となる。
【００４９】
図６は、図５の評価結果に基づいて、焼成後の平均粒径と曲げ強度との関係を示すグラフである。横軸は粒径（μｍ）を表し、縦軸は曲げ強度（ＭＰａ）を表している。粒径が小さくなるほど曲げ強度が高まり、前記のように、曲げ強度が６９０ＭＰａ以上となる粒径は、図５の評価結果及び図６のグラフから４μｍ以下であり、焼成可能な粒径は、０．１μｍが下限となっていることから、具体的には、０．１μｍ〜４μｍの範囲であるという知見が得られる。
【００５０】
一般的なアルミナの曲げ強度は、４００ＭＰａ以下である。この場合の加工できる厚み寸法の限界は１００μｍ程度である。また、曲げ強度が６６０ＭＰａのアルミナでは７０μｍが限界であった。本発明者は、曲げ強度が１２００ＭＰａのジルコニアを用いて３０μｍの絶縁基板を製作し、この基板を使用して抵抗器を製作することに成功している。
【００５１】
図７は、焼成後のセラミック材料の電子顕微鏡による観察を示している。図７（ａ）は、Ｎｏ．５のジルコニアの写真であり、図７（ｂ）は、Ｎｏ．３のアルミナの写真である。Ｎｏ．３のアルミナに対し、Ｎｏ．５のジルコニアは空隙（写真上の黒い部分）が小さいことが分かる。したがって、曲げ強度を高めるには欠陥が少ないことが必要であり、ボイド率が３％以下であることが好ましい。
以上説明してきたように本実施形態によれば、絶縁性基板２を薄型化でき、割れの発生が抑制可能な抵抗器１を提供することができる。
【００５２】
なお、絶縁性基板２の厚み寸法を１００μｍ以下の薄型に作製した場合、曲げ強度が低いと容易に絶縁性基板２が曲がってしまう虞があり、絶縁性基板２が変形すると抵抗膜４の抵抗値が変化してしまう問題が発生する。したがって、抵抗器１に使用する絶縁性基板２は、曲げ強度が高いことが望ましい。
【００５３】
次に、本発明の第２の実施形態に係る抵抗器について図８及び図９を参照して説明する。なお、以下の各実施形態において、第１の実施形態と同一又は相当部分には同一符号を付し、重複する説明は省略する。
【００５４】
図８に示すように、本実施形態の抵抗器１は、第１の実施形態の抵抗器１と基本的に同じ構成である。本実施形態では、電極層３ａ、３ｂの露出部３１ａ、３１ｂと接続され、絶縁性基板２上に形成された一対の外部電極３ｃ、３ｄを備えている。外部電極３ｃ、３ｄは、銅（Ｃｕ）材料で形成されている。また、厚み寸法は、６μｍ〜１０μｍに形成されている。
【００５５】
回路基板内に抵抗器１を内蔵で実装する場合、図示していないが外部電極３ｃ、３ｄの厚み寸法は保護膜５の厚み寸法を超えるものであることが好ましい。この外部電極３１ａ、３１ｂは抵抗器１を実装する場合のレーザビームエッチングによるビア形成に際して、レーザビームの衝撃から例えば、内部電極や第２内部電極を保護するためのストッパ層として機能するとともに、回路基板の配線層に対して良好な接続性が得られる。
【００５６】
また、回路基板内に抵抗器１を内蔵する方法によっては、抵抗器１を回路基板の絶縁体内部に埋め込んだ後、レーザビームを照射してチップ抵抗器１を被覆する絶縁層にビアを形成して外部電極３ｃ、３ｄを露出させ外部配線に接続する場合があり、ビア形成のため外部電極３ｃ、３ｄはできるだけ大きいことが好ましい。
【００５７】
また、図９に示すように、電極層３ａ、３ｂの露出部３１ａ、３１ｂと接続され、絶縁性基板２の端部を覆うように一対の外部電極３ｃ、３ｄを形成してもよい。外部電極３ｃ、３ｄは、銅（Ｃｕ）材料で形成されていて断面略コ字状をなし、厚み寸法は、６μｍ〜１０μｍに形成されている。このような構成によれば、例えば、抵抗器１をフェースダウンやフェースアップの形式で実装することが容易となる。
なお、外部電極３ｃ、３ｄを薄膜で構成する場合は、チタン（Ｔｉ）、白金（Ｐｔ）、金（Ａｕ）を積層した多層構造に形成してもよい。
【００５８】
抵抗器１を生体情報をモニタするウエアラブル機器及び医療機器であるカテーテル等に使用する場合、これらの電極材料は生体適合性の確認された材料で構成することが望ましい。
【００５９】
また、この電極構成は、非常に薄く構成することが可能で、チタン（Ｔｉ）の厚み寸法が０．０２μｍ、白金（Ｐｔ）の厚み寸法が０．２μｍ、金（Ａｕ）の厚み寸法が０．２μｍと多層の総厚でも０．５μｍ以下の非常に薄い電極で構成することが可能である。このような１μｍ以下の電極構成は本発明の薄い基板を用いた場合、最良の構成になる。
【００６０】
また、この電極構成は１００℃を超える温度での連続使用には不向きであるが、生体情報をモニタするウエアラブル機器及び医療機器であるカテーテル等の用途では十分に使用可能である。
【００６１】
抵抗器に有害な鉛（Ｐｂ）を含まない鉛フリーのはんだで上記のような電極を実装した場合、１００℃で１０００時間の高温試験でも、はんだ接続部に問題が発生しないことを確認した。
以上のように本実施形態によれば、次に説明する第３の実施形態において、回路基板１０へ抵抗器１を内蔵して実装する構成が容易となる効果が期待できる。
【００６２】
続いて、本発明の第３の実施形態に係る温度センサについて図１０及び図１１を参照して説明する。図１０は、温度センサの斜視図を示し、図１１は、図１０中、Ｙ−Ｙ線に沿う断面の一部を模式的に示している。
【００６３】
本実施形態は、回路基板１０に前記抵抗器１を実装した温度センサを示している。回路基板１０は、略細長の長方形状に形成された可撓性を有するフレキシブル配線基板（ＦＰＣ）である。回路基板１０には、ポリイミド、ポリエチレン、液晶ポリマー、フッ素、シリコーン、ポリエステル、ポリカーボネート、ＰＰＳ（ポリフェニレンスルフィド）等の高分子材料からなる樹脂を用いることができる。
【００６４】
生体情報をモニタするウエアラブル機器及び医療機器であるカテーテル等に使用する場合、回路基板１０の材料は生体適合性を有する樹脂材料を使用することが望ましい。生体適合性の確認されたポリイミド、ポリアミド、ポリエステル、シリコーン樹脂、フッ素系樹脂等の樹脂材料を用いることができる。
【００６５】
回路基板１０の厚さ内には、導体の配線パターン１１が形成されている。また、回路基板１０の一端側には、抵抗器１を内蔵するためのキャビティ１２が形成されていて、このキャビティ１２内には、抵抗器１がフェースダウンの形式で実装されている。さらに、抵抗器１における電極層３ａ、３ｂの露出部３１ａ、３１ｂと回路基板１０の配線パターン１１とは、はんだ等の接続材１３によって電気的に接続されるようになっている。
【００６６】
また、この回路基板１０の厚み寸法は、６０μｍ〜８０μｍ、好ましくは７０μｍ、絶縁性基板２の厚み寸法は、２０μｍ〜５０μｍ、好ましくは３０μｍ、抵抗器１の総厚は、３０μｍ〜６０μｍ、好ましくは４０μｍ、回路基板１０に抵抗器１を実装した状態での総厚は、８０μｍ〜１２０μｍ、好ましくは１００μｍである。
【００６７】
キャビティ１２を生体適合性を有するシリコーン樹脂等で封止すると、抵抗器１の絶縁性基板２のみが露出する構成になる。このような状態で絶縁性基板２が生体適合性の確認されたアルミナ、ジルコニア、サファイア等で構成すれば、生体に直接接触することが可能となり正確な温度検知ができる。
【００６８】
一方、一般的な生体情報をモニタするウエアラブル機器及び医療機器であるカテーテル等の医療用の温度センサは、生体適合性を考慮していない。したがって、温度センサ自身が外部へ露出しないように生体適合性を有するシリコーン樹脂等で絶縁性基板２を含めた温度センサ全体を覆うようになっている。このため、生体に（感熱）抵抗器１が直接接触しないので正確な温度検知ができない問題が生じる。
【００６９】
以上のように本実施形態によれば、薄型化された温度センサを提供することができる。また、抵抗器１及び温度センサを生体適合性を有する材料で構成する場合には、安全性を高めることができとともに生体の正確な温度検知が可能となる。
【００７０】
さらに、本発明の抵抗器１は、赤外線温度センサに適用することができる。この場合、抵抗膜４は、感熱薄膜であり、フレキシブル配線基板の一表面上に抵抗器１として赤外線検知用感熱素子及び温度補償用感熱素子が所定の間隔を空けて配設される。
【００７１】
なお、本発明は、上記各実施形態の構成に限定されることなく、発明の要旨を逸脱しない範囲で種々の変形が可能である。また、上記実施形態は、一例として提示したものであり、発明の範囲を限定することは意図していない。これら新規な実施形態は、その他の様々な形態で実施されることが可能であり、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１・・・抵抗器
２・・・絶縁性基板
３ａ、３ｂ・・・電極層
３ｃ、３ｄ・・・外部電極
３１ａ、３１ｂ・・・露出部
４・・・抵抗膜
５・・・保護膜
１０・・・回路基板
１１・・・配線パターン
１２・・・キャビティ
【図１】
2017047512.tif 000003
【図２】
2017047512.tif 000004
【図３】
2017047512.tif 000005
【図４】
2017047512.tif 000006
【図５】
2017047512.tif 000007
【図６】
2017047512.tif 000008
【図７】
2017047512.tif 000009
【図８】
2017047512.tif 000010
【図９】
2017047512.tif 000011
【図１０】
2017047512.tif 000012
【図１１】
2017047512.tif 000013
【手続補正書】
【提出日】平成29年5月2日(2017.5.2)
【手続補正１】
【補正対象書類名】特許請求の範囲
【補正対象項目名】全文
【補正方法】変更
【補正の内容】
【特許請求の範囲】
【請求項１】
曲げ強度が６９０ＭＰａ以上で、かつ厚み寸法が１０μｍ〜１００μｍ、焼成後の平均粒径が０．１μｍ〜２μｍのセラミック材料で形成されている絶縁性基板と、
前記絶縁性基板上に形成された抵抗膜と、
前記抵抗膜に電気的に接続された少なくとも一対の電極層と、
前記抵抗膜が形成された領域を覆うとともに、前記電極層の少なくとも一部が露出するように露出部を形成する保護膜と、
を具備することを特徴とする抵抗器。
【請求項２】
前記セラミック材料の焼成後のボイド率は、３％以下であることを特徴とする請求項１に記載の抵抗器。
【請求項３】
前記セラミック材料は、ジルコニア、窒化ケイ素、アルミナ又はこれらの少なくとも１種の混合物であることを特徴とする請求項１又は請求項２に記載の抵抗器。
【請求項４】
曲げ強度が６９０ＭＰａ以上で、かつ厚み寸法が１０μｍ〜１００μｍの単結晶材料で形成されたサファイアであって、その結晶軸の方向がＣ軸に垂直又は平行である絶縁性基板と、
前記絶縁性基板上に形成された抵抗膜と、
前記抵抗膜に電気的に接続された少なくとも一対の電極層と、
前記抵抗膜が形成された領域を覆うとともに、前記電極層の少なくとも一部が露出するように露出部を形成する保護膜と、
を具備することを特徴とする抵抗器。
【請求項５】
前記電極層の露出部と接続され、前記絶縁性基板の端部を覆うように形成された一対の外部電極を具備することを特徴とする請求項１乃至請求項４のいずれか一項に記載の抵抗器。
【請求項６】
フレキシブル配線基板と、
このフレキシブル配線基板に搭載された前記請求項１乃至請求項５のいずれか一項に記載の前記絶縁性基板が生体適合性を有する材料で形成された抵抗器と、
を具備することを特徴とする温度センサ。
【請求項７】
フレキシブル配線基板と、
このフレキシブル配線基板に搭載され、前記絶縁性基板が外部に露出している前記請求項６に記載の抵抗器と、
を具備することを特徴とする温度センサ。
【手続補正２】
【補正対象書類名】明細書
【補正対象項目名】００１３
【補正方法】変更
【補正の内容】
【００１３】
請求項１に記載の抵抗器は、曲げ強度が６９０ＭＰａ以上で、かつ厚み寸法が１０μｍ〜１００μｍ、焼成後の平均粒径が０．１μｍ〜２μｍのセラミック材料で形成されている絶縁性基板と、前記絶縁性基板上に形成された抵抗膜と、前記抵抗膜に電気的に接続された少なくとも一対の電極層と、前記抵抗膜が形成された領域を覆うとともに、前記電極層の少なくとも一部が露出するように露出部を形成する保護膜と、を具備することを特徴とする。
【手続補正３】
【補正対象書類名】明細書
【補正対象項目名】００１４
【補正方法】変更
【補正の内容】
【００１４】
かかる発明によれば、絶縁性基板を薄型化でき、割れの発生が抑制できる。なお、抵抗器は、特性にかかわらず抵抗膜を備えていればよく、単に電気的な抵抗を有するもの、負の温度係数又は正の温度係数を有するサーミスタ等が含まれる。
請求項２に記載の抵抗器は、請求項１に記載の抵抗器において、前記セラミック材料の焼成後のボイド率は、３％以下であることを特徴とする。
【手続補正４】
【補正対象書類名】明細書
【補正対象項目名】００１５
【補正方法】変更
【補正の内容】
【００１５】
請求項３に記載の抵抗器は、請求項１又は請求項２に記載の抵抗器において、前記セラミック材料は、ジルコニア、窒化ケイ素、アルミナ又はこれらの少なくとも１種の混合物であることを特徴とする。
【手続補正５】
【補正対象書類名】明細書
【補正対象項目名】００１６
【補正方法】変更
【補正の内容】
【００１６】
請求項４に記載の抵抗器は、曲げ強度が６９０ＭＰａ以上で、かつ厚み寸法が１０μｍ〜１００μｍの単結晶材料で形成されたサファイアであって、その結晶軸の方向がＣ軸に垂直又は平行である絶縁性基板と、前記絶縁性基板上に形成された抵抗膜と、前記抵抗膜に電気的に接続された少なくとも一対の電極層と、前記抵抗膜が形成された領域を覆うとともに、前記電極層の少なくとも一部が露出するように露出部を形成する保護膜と、を具備することを特徴とする。
【手続補正６】
【補正対象書類名】明細書
【補正対象項目名】００１７
【補正方法】変更
【補正の内容】
【００１７】
請求項５に記載の抵抗器は、請求項１乃至請求項４のいずれか一項に記載の抵抗器において、前記電極層の露出部と接続され、前記絶縁性基板の端部を覆うように形成された一対の外部電極を具備することを特徴とする。
【手続補正７】
【補正対象書類名】明細書
【補正対象項目名】００１８
【補正方法】変更
【補正の内容】
【００１８】
請求項６に記載の温度センサは、フレキシブル配線基板と、このフレキシブル配線基板に搭載された前記請求項１乃至請求項５のいずれか一項に記載の前記絶縁性基板が生体適合性を有する材料で形成された抵抗器と、を具備することを特徴とする。
【手続補正８】
【補正対象書類名】明細書
【補正対象項目名】００２１
【補正方法】変更
【補正の内容】
【００２１】
請求項７に記載の温度センサは、フレキシブル配線基板と、このフレキシブル配線基板に搭載され、前記絶縁性基板が外部に露出している前記請求項６に記載の抵抗器と、を具備することを特徴とする。
【国際調査報告】
2017047512.tif 000014
2017047512.tif 000015
2017047512.tif 000016
2017047512.tif 000017